(57)【特許請求の範囲】
【請求項１】
下記成分を必須とする補修可能な電極接続用接着剤組成物
（１）シアネートエステル樹脂、
（２）エポキシ樹脂、
（３）非金属系のマイクロカプセル状潜在性硬化剤、
（４）熱可塑性樹脂、
（５）アミン化合物および／またはイソシアネート化合物
【請求項２】
シアネートエステル樹脂が１〜２５重量％、非金属系のマイクロカプセル状潜在性硬化剤を５〜５０重量％含有するエポキシ樹脂が３０〜９０重量％、アミン化合物および／またはイソシアネート化合物が１〜１０重量％である請求項１記載の補修可能な電極接続用接着剤組成物。
【請求項３】
非金属系のマイクロカプセル状潜在性硬化剤がイオン重合性の触媒型硬化剤である請求項１または２に記載の接着剤組成物。
【請求項４】
請求項１、２又は３に記載の補修可能な電極接続用接着剤組成物に対し、０．１〜２０体積％の導電粒子を含有してなる電極接続用接続部材。
【発明の詳細な説明】
【０００１】
【発明の属する技術分野】
本発明は、例えば液晶パネルやＩＣチップ等の電子部品において２つの相対峙する電極間に形成し、両電極を接続するのに好適な補修可能な電極接続用接着剤組成物（以下、接着剤組成物という）および該接着剤組成物を含む電極接続用接続部材（以下、接続部材という）に関する。
【０００２】
【従来の技術】
２つの回路基板同士を接着すると共に、これらの電極間に電気的導通を得る接着剤については、スチレン系やポリエステル系などの熱可塑性物質や、エポキシ系やシリコーン系などの熱硬化性物質が知られている。この場合、接着剤中に導電性粒子を配合し加圧により接着剤の厚み方向に電気的接続を得るもの（例えば特開昭５５─１０４００７号公報）と、導電性粒子を用いずに接続時の加圧により電極面の微細凹凸の接触により電気的接続を得るもの（例えば特開昭６０─２６２４３０号公報）とがある。
【０００３】
ところで、これらの接着剤による接続において、電気的に接続不良であったり接続後に電子部品や回路が不良になると、電極や回路間を機械的に剥がすなどした後、接着剤を溶剤などで除去後、再度良品を接着剤により接続（リワーク）することが行われている。この場合、微細回路や電極上の接着剤を汎用溶剤（例えばアセトン、メチルエチルケトン、トルエン、リグロイン、テトラハイドロフラン、アルコールなど）を用いて、周辺の良好部に悪影響を与えず、迅速かつ容易に除去できることが、接続作業性の向上や製造コスト低減の点から重要である。
【０００４】
回路接続部の信頼性、即ち耐熱性，耐湿性などを考慮した場合、エポキシ系などの熱硬化性接着剤が有効である。しかしながら、この場合の補修方法は汎用溶剤では困難であり、エポキシ剥離剤などの強烈な溶剤を用いる必要がある。この場合、再接続部への剥離剤成分である酸やハロゲン化物の影響により、回路の腐食や電食が発生し接続部の信頼性が低下する。一方、熱可塑性接着剤の場合にはリワークが比較的容易であるが耐熱性が不足し、やはり接続部の信頼性が低下する。
【０００５】
接着剤にリワーク性を付与する試みとして、特開平５─２８８２８号公報には、シアネートエステル樹脂／熱可塑性樹脂／エポキシ樹脂／金属化合物触媒の系が示され、金属化合物触媒として有機金属化合物、金属キレート化合物、有機金属塩が例示されている。ここでシアネートエステル樹脂の金属化合物触媒としては、オクチル酸亜鉛、アセチルアセトン鉄、ジブチル錫マレート、ナフテン酸コバルトなどが既に知られている。
なお、シアネートエステルとエポキシ樹脂の反応生成物については、特公昭４６─４１１１２号公報により公知であるが、硬化に数時間が必要であり反応性に劣り、また耐熱性が不十分であった。
【０００６】
特開平５─２８８２８号公報によれば、従来に比べリワーク性は向上するものの、この系を電子部品の電極接続用とした場合、金属化合物触媒の残存により通電耐湿試験における電食が発生しやすく、また硬化時の低温化が不十分であるなどの問題点がある。
【０００７】
電食は、電極間における局部電池の形成により電極材料が隣接電極間に、例えばデンドライトと呼ばれる形状で移行する現象であり、従来から銀のマイグレーション等として既知の現象であるが、最近の電極間距離の減少による高密度化により益々問題視されており、接続材料からＣｏ、Ｃｕ、Ｆｅ等の金属類や塩素などの不純物イオンを低減する努力が続けられている。
【０００８】
また硬化の低温化は、電極接続時の基板の伸びの抑制により、高密度電極の正確な位置合わせを得る点からも重要であり、本用途においては短時間接続による接続作業の高速化と合わせて低温接続が必要である。ちなみに前記公報記載の発明においては、主剤であるシアネートエステル樹脂とエポキシ樹脂を金属化合物触媒により反応を促進させ、その実施例では１８０℃２０秒といった硬化性が可能とされている。しかしながら接続温度をさらに低温化するために触媒量を増加させると保存安定性が極端に低下してしまうため、シアネートエステル樹脂を用いた接着剤による接続温度の低温化は困難であった。
【０００９】
【発明が解決しようとする課題】
本発明は、高密度電極の低温短時間接続が可能であり、接続部の信頼性が高くかつ汎用溶剤により容易に補修可能で、製品の保存安定性に優れた接着剤組成物を提供するものである。
【００１０】
【課題を解決するための手段】
本発明は、シアネートエステル樹脂／エポキシ樹脂／非金属系のマイクロカプセル状潜在性硬化剤／熱可塑性樹脂／アミン化合物および／またはイソシアネート化合物を必須とする補修可能な電極接続用接着剤組成物に関し、これらの組成物１００重量部に対しさらに０．１〜２０体積％の導電粒子を含有してなる電極接続用接続部材に関する。
【００１１】
【発明の実施の形態】
本発明で用いるシアネートエステルは、分子鎖中に少なくとも１つのシアネート基を有するモノマー、オリゴマー、およびこれらの誘導体を含む。これらの分子量は１５０〜２０００程度が好ましい。１５０未満では結晶化しやすく溶解性が低下し、また接着剤系の凝集力が低下し高接着力が得にくい。２０００を越えると他の成分との相溶性が低下し、また取り扱いが難しくなる。なお本発明でいう分子量は、重量平均分子量（ＧＰＣ法によるスチレン換算値）である。
これらシアネートエステル樹脂を商品名やメーカと共に例示すると、２，２´─ジ（４─シアナトフェニル）プロパン…商品名スカイレックスＣＡ２００（三菱瓦斯化学）、ＡＲＯＣＹ・Ｂ─１０、３０、５０（旭チバ）、ジ（４─シアナト３，５ジメチルフェニル）メタン…ＡＲＯＣＹ・Ｍ−１０、２０、ジ（４─シアナトフェニル）チオエーテル…ＡＲＯＣＹ・Ｔ−１０、２０、２，２´─ジ（４─シアナトフェニル）ヘキサフルオロプロパン…ＡＲＯＣＹ・Ｆ─１０、ジ（４─シアナトフェニル）エタンＡＲＯＣＹ・Ｌ─１０、フェノール／ジシクロペンタジェン共重合物のシアネート…ＸＵ７１７８７（ダウケミカル）、フェノールノボラックシアネート…ＰｒｉｍａｓｔｅｒＰＴ（Ａｌｌｉｄ  Ｓｉｇｎａｌ）などがある。
【００１２】
本発明に用いるエポキシ樹脂は、例えばエピクロルヒドリンとビスフェノールＡやＦ、Ｄ等から誘導されるビスフェノール型エポキシ樹脂、エピクロルヒドリンとフェノールノボラックやクレゾールノボラックから誘導されるエポキシノボラック樹脂が代表的であり、その他グリシジルアミン、グリシジルエステル、脂環式、複素環式、ブロム化エポキシなどの１分子内に２個以上のオキシラン基を有する各種のエポキシ化合物が適用できる。これらは単独または２種以上混合して用いることが可能である。これらエポキシ樹脂は、不純物イオン（Ｎａ+ 、Ｃｌ- など）や、加水分解性塩素などを３００ｐｐｍ以下に低減した高純度品を用いることが、電食やエレクトロンマイグレーション防止のため好ましい。
【００１３】
上記したエポキシ樹脂の中では、ビスフェノール型エポキシ樹脂が分子量の異なるグレードが広く入手可能で、接着性や反応性などを任意に設定できることから好ましい。中でもビスフェノールＦ型エポキシ樹脂は、粘度が特に低いことから流動性を広範囲に設定できることや、液状であり粘着性も得やすいことから特に好ましい。また、１分子内に３個以上のオキシラン基を有するいわゆる多官能エポキシ樹脂も組成物の架橋密度を向上し耐熱性が向上するので好ましく、溶剤による補修性を保つために組成物中に占める多官能エポキシ樹脂の割合を２０％以下として使用できる。
【００１４】
本発明で用いるアミン化合物は、１分子中に少なくとも１つの活性水素を有する一級および二級アミン類で、モルホリン、ピペリジン、ピロリジン、ヘキサメチレンイミン、ジヘキシルアミン、ジベンジルアミン、ベンジルメチルアミン等がある。
【００１５】
本発明で用いるイソシアネート化合物は、１分子中に少なくとも１つのイソシアネート基を有する化合物で、フェニルイソシアネート、ｎ─ブチルイソシアネート、ｎ─ドデカンイソシアネート、２，４─トリレンジイソシアネート、４，４─ジフェニルメタンジイソシアネート等がある。
【００１６】
組成物中に占める割合は、シアネートエステルが２５重量％以下、潜在性硬化剤を含むエポキシ樹脂が３０重量％以上、アミン化合物および／またはイソシアネート化合物が１０重量％以下である。エポキシ樹脂中の潜在性硬化剤の含量は５〜５０重量％が取扱い易く好ましい。５％未満では硬化剤濃度がうすいため活性度が低く、５０％を越えると分散性が低下する。
シアネートエステルの好ましい割合は１〜２５重量％であり、２〜１１重量％がより好ましい。この量が少ないと溶剤によるリワーク性が不足し、多いと接続部の信頼性が不足する。エポキシ樹脂は、リワーク性の許す限り多量に添加してよく、好ましい割合は３０〜９０重量％であり、４０〜８０重量％がより好ましい。この量が少ないとエポキシ樹脂の硬化に基づく耐熱性が不足し、多いとリワーク性が不足する。アミン化合物および／またはイソシアネート化合物の好ましい割合は１〜１０重量％で、１〜７重量％がより好ましい。この量が少ないと保存安定性が低下し、多いと未反応のアミン化合物やイソシアネート化合物が接着剤中に残存し、接続部周辺の電子部品や回路に悪影響を与える危険がある。
【００１７】
潜在性硬化剤としては、イミダゾール系、ヒドラジド系、三フッ化ホウ素─アミン錯体、アミンイミド、ポリアミンの塩、ジシアンジアミドなど、およびこれらの変性物があり、これらは単独または２種以上の混合体として使用できる。これらはアニオンまたはカチオン重合型などのいわゆるイオン重合性の触媒型硬化剤であり、速硬化性を得やすく、また化学当量的な考慮が少なくてよいことから好ましい。これの中では、イミダゾール系のものが非金属系であり、電食しにくく、また反応性や接続信頼性の点から特に好ましい。硬化剤としてはその他に、ポリアミン類、ポリメルカプタン、ポリフェノール、酸無水物等の適用や前記触媒型硬化剤との併用も可能である。
【００１８】
長期保存性と速硬化性という矛盾した特性の両立が要求される本発明の好ましい形態としては、これらの硬化剤を核としポリウレタン系、ポリエステル系等の高分子物質や、Ｎｉ、Ｃｕ等の金属薄膜およびケイ酸カルシウム等の無機物で被覆したマイクロカプセル型であることが好ましい。カプセル型硬化剤の使用にあたって注意すべきことは、カプセルの粒径を例えばフィルム状接着剤の厚みよりも小さくして保存時のカプセル破壊を防止することや、カプセルの被覆層の材質を組成物や溶剤などに対して耐性のあるものとする。
【００１９】
本発明の硬化剤の活性温度は４０〜２００℃が好ましい。４０℃未満であると室温との温度差が少なく保存に低温が必要であり、２００℃を越すと接続の他の部材に熱影響を与えるためであり、このような理由から５０〜１５０℃がより好ましい。本発明の活性温度はＤＳＣ（示差走査熱量計）を用いて、エポキシ樹脂と硬化剤の配合物を試料として、室温から１０℃／分で昇温させた時の発熱ピーク温度を示す。活性温度は低温側であると反応性に勝るが保存性が低下する傾向にあるので、これらを考慮して決定する。
【００２０】
熱可塑性樹脂は、フィルム形成やリワーク性の向上を目的に必要に応じて用いるものであり、適用可能な熱可塑性樹脂としては、フェノキシ樹脂を含む高分子量エポキシ樹脂、ポリビニルアセタール、ポリスルホン、ポリエステル、ポリウレタン、ポリアミド、ポリイミド、ポリカボネート、ポリエーテル、ポリシロキサン、ポリエーテルイミド、ポリビニル、エポキシアクリレート、例えばスチレン等の各種の熱可塑性エラストマーなどがあり、これらの混合物や共重合物でもよい。これらはシアネートエステルやエポキシ樹脂との相溶性や接続部材の特性を考慮して決定される。これらの樹脂は水酸基やカルボキシル基などの極性基を含有すると、エポキシ樹脂との相溶性が向上し、均一な外観や特性を有するフィルムの得られることや、硬化時の反応促進による短時間硬化を得る点からも好ましい。
【００２１】
これら熱可塑性樹脂の分子量は、２０００以上がフィルム形成性の点から好ましい。また組成物中に占める割合は、フィルム形成が可能であればできるだけ少量とすべきであり、好ましくは４０重量％以下である。
【００２２】
これらの中で、好ましい実施態様であるフェノキシ樹脂について説明する。フェノキシ樹脂は、分子量が１０，０００以上の高分子量エポキシ樹脂であり、エポキシ樹脂と構造が似ていることからエポキシ樹脂と相溶性がよく、また接着性も良好な特徴を有する。分子量の大きいほどフィルム形成性が容易に得られ、また接続時の流動性に影響する溶融粘度を添加量により広範囲に設定できる。ビスフェノールＡから導入された一般的なフェノキシ樹脂に比べ、ビスフェノールＦからの導入品は、相溶性や流動性の制御が行いやすく、さらに好ましい。
【００２３】
本発明に必要に応じて用いる粘着付与剤としては、ロジンやテルペンなどの天然物系樹脂、脂肪族、脂環族、芳香族、クマロン・インデン、スチレン系などの重合系樹脂、およびフェノールやキシレン系などの縮合系樹脂などがあり、これらの変性体や誘導体がある。これらは単独もしくは２種類以上混合して用いることができる。これらは接着剤系の凝集力を高める点から軟化点４０℃以上の固形物が好ましい。
【００２４】
上記で得た接着剤組成物中には、通常の添加剤などとして、例えば、充填剤、軟化剤、促進剤、老化防止剤、着色剤、難燃化剤、チキソトロピック剤、カップリング剤およびフェノール樹脂やメラミン樹脂、イソシアネート類などの硬化剤や触媒などを含有することもできる。これらの中では、導電粒子やシリカなどの充填剤およびシラン、チタン、クロム、ジルコニウム、アルミニウムなどの各系のカップリング剤が特に有用である。カップリング剤としては、アミノ基やエポキシ基、およびイソシアネート基含有物が接着性の向上の点から特に好ましい。
【００２５】
導電粒子としては、Ａｕ、Ａｇ、Ｎｉ、Ｃｕ、はんだ等の金属粒子やカーボン等があり、これらおよび非導電性のガラス、セラミック、プラスチック等に前記した導電層を被覆などにより形成したものでもよい。プラスチックを核とした場合や熱溶融金属粒子の場合、加熱加圧により変形性を有するので接続時に電極との接触面積が増加し信頼性が向上するので好ましい。導電粒子は０〜３０体積％、好ましくは接着剤組成物に対し２０体積％以上とすることで均一導電性とすることや、０．１〜２０体積％とすることで厚み方向に導電性の異方導電性とすることも可能である。またこれらの粒子の表面に接続時に溶融する絶縁層を形成することもできる。
【００２６】
本発明の接着剤組成物は一液型接着剤として、中でもフィルム状接着剤として特に有用である。この場合例えば、上記で得た接着剤組成物を溶剤あるいはエマルションの場合の分散液などとして液状化して、離形紙などの剥離性基材上に形成し、あるいは不織布等の基材に前記配合液を含浸させて剥離性基材上に形成し、硬化剤の活性温度以下で乾燥し溶剤あるいは分散液等を除去すればよい。このとき用いる溶剤は、芳香族炭化水素系と含酸素系の混合溶剤が材料の溶解性を向上させるため好ましい。ここに含酸素系溶剤のＳＰ値は８．１〜１０．７の範囲とすることが潜在性硬化剤の保護上好ましく、酢酸エステル類がより好ましい。また溶剤の沸点は１５０℃以下が適用できる。沸点が１５０℃を超すと乾燥に高温を要し、潜在性硬化剤の活性温度に近いことから潜在性の低下を招き、低温では乾燥時の作業性が低下する。このため沸点が６０〜１５０℃が好ましく、７０〜１３０℃がより好ましい。
【００２７】
フィルム状接着剤の場合、導電粒子含有層と非含有層による複合層や、硬化性やリワーク性に差を有する複合層とするなどの機能性の分離形成も可能である。フィルム状であると、一定厚みで連続状で形成可能なため接続作業の自動化が図れるので接続作業性が向上するなどの利点を有することから好ましい。
【００２８】
本発明で得た接着剤組成物を用いた回路や電極の接続について説明する。
この方法は、接着剤組成物を基板上の相対峙する電極間に形成し、加熱加圧により両電極の接触と基板間の接着を得る電極の接続方法である。電極を形成する基板としては、半導体、ガラス、セラミックなどの無機物、ポリイミド、ポリカーボネートなどの有機物、ガラス／エポキシなどのこれら複合体の各組合せが適用できる。
【００２９】
本発明によれば接続時に、主成分であるエポキシ樹脂の自己重合反応が潜在性硬化剤により優先して発生し、シアネートエステル樹脂の自己重合やエポキシ樹脂との反応は比較的低位であり、エポキシ樹脂の自己重合反応熱などにより接続信頼性を維持する程度までの凝集力が発生するものとみられる。そのためシアネートエステル樹脂は溶剤に一部可溶もしくは膨潤可能な状態であるため、リワーク性を有するものと考えられる。これは接続時の温度条件が２００℃以下、好ましくは１７５℃で数十秒程度の限られた条件下で、かつ非金属系である潜在性硬化剤との特殊な組合わせの中で見い出された現象と見られる。
【００３０】
しかしながら、シアネートエステル樹脂は潜在性硬化剤および熱可塑性樹脂と併用すると接着剤の保存安定性が大幅に低下してしまう。これは熱可塑性樹脂中に含まれる水酸基がシアネートエステル樹脂の硬化触媒として作用するためである。本発明は、この保存安定性を向上させるためにアミン化合物やイソシアネート化合物の添加が効果的であることを見出した。アミン化合物はシアネートエステル基と可逆的に結合し常温での反応性を低下させ、またイソシアネート化合物は熱可塑性樹脂中の水酸基と反応し、触媒としての活性を低下させることにより保存安定性が改善されるものと考えられる。従って、アミン化合物の好ましい使用法としては、シアネートエステルとアミン化合物を室温または加温状態で１〜２時間混合前処理した後、接着剤の配合を行うとよい
。また、イソシアネート化合物の好ましい使用法としては、熱可塑性樹脂とイソシアネート化合物を加温状態で混合前処理した後、接着剤の配合を行うとよい。
【００３１】
この接着剤系は接続後の硬化により、エポキシ樹脂硬化物を海とした時シアネートエステル樹脂は島状に存在するか、あるいはシアネート基やエステル基の作用で、シアネートエステル樹脂が金属や酸化金属で構成される回路類の表面に吸着形成され、表面に高濃度に傾斜的に存在するものと考えられる。そのため、硬化系内のシアネートエステル樹脂の島状もしくは傾斜部などの高濃度部は、汎用溶剤により比較的容易に膨潤または溶解し、またはこの部分がきっかけとなり硬化物を膨潤または溶解し補修可能となり、リワーク性を付与するものと考えられる。
【００３２】
本発明の組成物を回路の接続部材としたとき、フィルム状物が海島状構造の場合にやや不透明性であり、回路の位置合わせ時に透過光の乱反射によりガラス回路上の透明電極の認識が容易である特徴も合わせて有する。また、接続時においてシアネートエステル樹脂は低粘度であるため、接続時の温度条件が１７５℃以下数十秒程度の条件で、粘度が低く、接着剤の流動による抵抗が少なく接続回路の変形を生じない。従って、回路の位置ずれを生じ難く微細回路の接続に好適である。
【００３３】
【実施例】
以下、本発明を実施例に基づいて詳細に説明する。なお実施例１〜２０において組成物の内容を表１に、これらの評価結果を表２に示す。
【００３４】
実施例１〜３および比較例１
（１）組成物の作製
ＡＲＯＣＹ・Ｂ─３０と、エピコートＹＬ−９８０（ビスフェノールＡ型高純度液状エポキシ樹脂、加水分解性塩素イオン１５０ｐｐｍ、油化シェルエポキシ株式会社製商品名、９８０と略）と、潜在性硬化剤ノバキュア３９２１ＨＰ（イミダゾール変性体を核とし、その表面をポリウレタン系被膜で被覆してなる平均粒径４μｍのマイクロカプセル型硬化剤を、ビスフェノールＦ型高純度液状エポキシ樹脂に分散したマスターバッチ型硬化剤、硬化剤／エポキシ樹脂の比１／２、活性温度１１１℃、旭化成工業株式会社製商品名、３９４１と略）を、トルエン／酢酸エチル＝５０／５０（重量比）の混合溶剤に溶解したＺＸ−１３５６（ビスフェノールＦより誘導されるフェノキシ樹脂、分子量５０，０００、水酸基含有、東都化成株式会社製商品名、ＺＸと略）とを、記述順に固形分比で１０／１０／５０／３０となるように混合し、固形分４０％の溶液とした。
上記混合液の固形分１００重量部に対し、１．０重量部のエポキシ系シランカップリング剤と、２体積部の導電粒子（平均粒径５μｍのスチレン─ジビニルベンゼン共重合樹脂球の表面に金属薄層を有する、プラと略）をそれぞれ添加撹拌したものを比較例１とし、さらに１．０、３．０、７．０重量部のジヘキシルアミン（ＤＨＡと略）をそれぞれ添加したものを実施例１〜３とし、ポリテトラフルオロエチレンフィルム（セパレータ）上にロールコータを用いて塗布後、８０℃１０分の乾燥により、接着剤層の厚みが２０μｍのフィルム状物を得た。
（２）評価
このフィルム状物を用いて、ライン幅３０μｍ、ピッチ６０μｍ、厚み２０μｍの銅回路上に錫の薄層を有するフレキシブル回路板（ＦＰＣ）と、全面に酸化インジウム（ＩＴＯ）の薄層を有する厚み１．１ｍｍのガラス板とを、１７０℃─３０ｋｇ／ｃｍ2 ─２０秒により、幅１．５ｍｍで接続した。この際、あらかじめガラス板の接続部ＩＴＯ上に、フィルム状物を貼付後９０℃─１０ｋｇ／ｃｍ2 ─５sec の仮接続を行い、次いでセパレーターを剥離してＦＰＣとの接続を行った。
【００３５】
【表１】
0003852488.tif 000002
【００３６】
評価結果を表２に示す。
表２において、リワーク性は上記接続部のＦＰＣをＩＴＯから剥離し、ＩＴＯ上に残存する一定面積（２０×２ｍｍ）の接着剤をアセトンを浸漬した綿棒で拭き取るのに要した時間を、３０秒以内を（○）、２分以上を（×）で表した。
信頼性は初期抵抗に対する８５℃８５％ＲＨ─１０００ｈ後の接続抵抗値の上昇倍率であり、ＦＰＣの隣接回路の抵抗２００点のｘ＋３σの処理前後の比率が２倍以内を（○）、４倍以上を（×）で示した。
電食性は、前記ＦＰＣを櫛形回路とし、隣接電極に５０Ｖの電位差を設け、８５℃８５％ＲＨ─５００ｈ後の外観を２００倍の金属顕微鏡で観察し、異常の有（×）無（○）をみた。
不純物イオンは、硬化後の組成物を純水中で１００℃２０ｈ抽出し、抽出水をイオンクロマトグラフで測定するもので、本発明では塩素イオン（Ｃｌ- ）濃度が１０ｐｐｍ以下を（○）、２０ｐｐｍ以上を（×）で示した。
保存安定性は作成したフィルム状物を４０℃で５日間エージング処理した後に接続試験を行い、接続抵抗が１Ω以下を（◎）、１Ω〜２Ωを（○）、２Ω〜５Ωを（△）、５Ω以上を（×）で示した。
結果を表２に示すが、比較例１はリワーク性、信頼性、電食性いずれも良好であったが、保存安定性が悪く４０℃エージング２４時間で接続不能となった。それに対して実施例１〜３は保存安定性が改善されており、特に実施例２で保存安定性は最も向上していた。
【００３７】
実施例４、５
実施例１〜３と同様であるが、ジヘキシルアミンを用いずに、３．０重量部のジベンジルアミン（ＤＢＡと略）、Ｎ−メチルベンジルアミン（ＮＢＡと略）をそれぞれ添加したものを実施例４、５とした。
結果を表２に示すが、リワーク性、信頼性、電食性いずれも良好で、保存安定性も比較例１に比べると向上している。
【００３８】
実施例６〜８
実施例１〜３と同様であるが、アミン化合物を用いずにイソシアネート化合物を用いた。ｎ─ブチルイソシアネート（ＮＢＩと略）、２，４─トリレンジイソシアネート（ＴＤＩと略）、４，４─ジフェニルメタンジイソシアネート（ＭＤＩと略）をそれぞれ３．０重量部添加した。
結果を表２に示すが、リワーク性、信頼性、電食性いずれも良好で保存安定性も比較例１に比べると向上している。
【００３９】
実施例９、１１
実施例１〜８と同様であるが、アミン化合物とイソシアネート化合物を併用した。結果を表２に示すが、リワーク性、信頼性、電食性、保存安定性いずれも良好で、中でも保存安定性はアミン化合物、イソシアネート化合物を単独で用いた場合よりも向上していた。
【００４０】
実施例１２〜１７
実施例９〜１１と同様であるが、表１のようにエポキシ樹脂および熱可塑性樹脂の種類を変えてみた。エポキシ樹脂として新しく用いたものはＨＰ４０３２Ｄ（ナフタレンジオール型高純度半固形エポキシ樹脂、大日本インキ化学工業株式会社製商品名、４０３２と略）、ＥＰ１０３２Ｈ６０（多官能型高純度固形エポキシ樹脂、油化シェルエポキシ株式会社製商品名、１０３２と略）である。熱可塑性樹脂として新しく用いたものはＰＫＨＣ（ビスフェノールＡより誘導されるフェノキシ樹脂、分子量２５，０００、水酸基含量６％、ユニオンカーバイド株式会社製商品名、ＰＫと略）、ＰＶＢ３０００Ｋ（ポリビニルブチラール、分子量３０，０００、水酸基含有、電気化学工業株式会社製商品名、ＰＶと略）、タフテックＭ─１９１３（カルボキシル化ＳＥＢＳ、旭化成工業株式会社製商品名、Ｍ１と略）、ＷＳ─０２３（アクリルゴム、水酸基およびカルボキシル基含有、帝国化学産業株式会社製商品名、ＷＳと略）である。
結果を表２に示すが、各実施例はいずれもは良好な結果を示した。
【００４１】
実施例１８〜２０
実施例２、６、９と同様であるが、アミン化合物、イソシアネート化合物をそれぞれシアネートエステル樹脂、熱可塑性樹脂と前処理（４０℃、１時間）をしてから配合を行った。
結果を表２に示すが、各実施例はいずれも良好な結果を示し、特に保存安定性は前処理を行うことによってさらに向上し、４０℃で１０日間エージング後も良好な結果を示した。
【００４２】
【表２】
0003852488.tif 000003
【００４３】
【発明の効果】
以上説明から明らかなように、本発明によれば、高密度電極の低温短時間接続が可能であり、接続部の信頼性が高くかつ汎用溶剤により容易に補修可能で、製品の保存安定性に優れた接着剤を提供することが可能になった。